(57)【要約】【課題】長尺な基板を長手方向に搬送しつつ、ドラムに巻き掛けて、基板の表面に膜を形成する際に、ドラムに電位を印加して成膜を行なう場合であっても、基板がドラムから剥離する際の剥離放電の発生を抑制して、これにより、高品質な膜を効率よく連続成膜することができ、かつ、基板の損傷を防止することができる成膜方法を提供する。【解決手段】基板がドラムから剥離する位置である剥離位置において、基板とドラムとの間に気体を吹き付けることで上記課題を解決する。【選択図】図１
2011111628.tif 000002
【特許請求の範囲】
【請求項１】
長尺な基板を円筒状のドラムの周面に巻き掛けて搬送しつつ、成膜室において前記基板の表面に成膜を行なう成膜方法であって、
前記ドラムに電力を供給しつつ成膜を行なうと共に、
前記基板が前記ドラムから剥離する位置である剥離位置において、前記基板と前記ドラムとの間に気体を吹き付けることを特徴とする成膜方法。
【請求項２】
前記基板を所定の搬送経路で搬送するガイドローラを少なくとも１つ有し、
前記剥離位置が、前記ドラムから剥離した直後の前記基板を搬送するガイドローラと前記ドラムとの接線が、前記ドラムと接する点から±１０ｍｍ以内の位置にある請求項１に記載の成膜方法。
【請求項３】
前記剥離位置が、前記成膜室とは異なる室にあり、
前記剥離位置を含む室の圧力が前記成膜室の圧力よりも低い請求項１または２に記載の成膜方法。
【請求項４】
前記剥離位置を含む室の圧力が３Ｐａ以下である請求項３に記載の成膜方法。
【請求項５】
前記剥離位置を含む局所的な空間であるガス導入領域の圧力が前記剥離位置を含む室の圧力よりも高い請求項３または４に記載の成膜方法。
【請求項６】
前記ガス導入領域の圧力が１〜５０Ｐａである請求項５に記載の成膜方法。
【請求項７】
前記ガス導入領域を形成する包囲部材を有する請求項５または６に記載の成膜方法。
【請求項８】
前記包囲部材は、前記基板と前記ドラムの周面とを利用して前記ガス導入領域を形成する請求項７に記載の成膜方法。
【請求項９】
前記基板が前記ドラムから剥離する前に前記基板の除電を行なう請求項１〜８のいずれかに記載の成膜方法。
【請求項１０】
前記気体が不活性ガスである請求項１〜９のいずれかに記載の成膜方法。
【請求項１１】
前記気体がアルゴンまたは窒素である請求項１０に記載の成膜方法。
【請求項１２】
前記成膜室を前記ドラムの周面を利用して構成する請求項１〜１１のいずれかに記載の成膜方法。
【請求項１３】
前記成膜室においてＣＶＤによって前記基板に成膜を行なう請求項１〜１２に記載の成膜方法。
【請求項１４】
前記ＣＶＤがＣＣＰ−ＣＶＤである請求項１３に記載の成膜方法。
【発明の詳細な説明】
【技術分野】
【０００１】
本発明は、機能性フィルムの製造等に好適な成膜方法に関する。
【背景技術】
【０００２】
光学素子、液晶ディスプレイや有機ＥＬディスプレイなどの表示装置、半導体装置、薄膜太陽電池など、各種の装置に、ガスバリアフィルム、保護フィルム、光学フィルタや反射防止フィルム等の光学フィルムなど、各種の機能性フィルム（機能性シート）が利用されている。
また、これらの機能性フィルムの製造に、スパッタリングやプラズマＣＶＤ等の真空成膜法による成膜（薄膜形成）が利用されている。
【０００３】
真空成膜法によって、効率良く、高い生産性を確保して成膜を行なうためには、長尺な基板に連続的に成膜を行なうのが好ましい。
このような成膜を実施する成膜装置としては、長尺な基板（ウェブ状の基板）をロール状に巻回してなる供給ロールと、成膜済の基板をロール状に巻回する巻取りロールとを用いる、いわゆるロール・ツー・ロール(Roll to Roll)の成膜装置が知られている。このロール・ツー・ロールの成膜装置は、基板に成膜を行なう成膜室を通過する所定の経路で、供給ロールから巻取りロールまで長尺な基板を挿通し、供給ロールからの基板の送り出しと、巻取りロールによる成膜済基板の巻取りとを同期して行いつつ、成膜室において、搬送される基板に連続的に成膜を行なう。
また、このようなロール・ツー・ロールの成膜装置では、真空チャンバ内に円筒状のドラムを設け、この周面に対面する位置に電極や反応ガス供給手段等の成膜手段を設けると共に、ドラムの周面に基板を巻き掛けて搬送しつつ、成膜手段によって連続的に成膜を行なう装置も知られている。
【０００４】
このようにロール・ツー・ロールの成膜装置で、ドラムの周面にウェブ状の基板を巻き掛けて搬送しつつ、成膜を行なうと、成膜手段による成膜の影響などにより、ドラムに巻き掛けられている基板が帯電することがある。特許文献１にも記載されるように、この帯電した基板がドラムから離間（剥離）する際には、基板とドラムとの間で剥離放電（火花放電）が発生するため、剥離放電により、基板が損傷したり、成膜手段による成膜が不安定になり成膜した膜の品質が低下する場合がある。
【０００５】
図４に従来の成膜装置におけるドラムの基板の剥離位置近傍を示す部分拡大図を示す。
図４に示す成膜装置１００は、ロール・ツー・ロールの成膜装置であり、ドラム１０２の周面にウェブ状の基板Ｚを巻き掛けて搬送しつつ、成膜を行なう装置である。
成膜された基板Ｚは、帯電しており、静電力によりドラムに貼り付いている。そのため、基板Ｚがドラム１０２から剥離する剥離位置Ｑは安定せず、ドラム１０２の周方向に変動する。すなわち、図４に示すように、静電力により基板Ｚがドラム１０２に貼り付いているため、所定の搬送経路における所定の剥離位置Ｙを超えた位置でも、基板Ｚがドラム１０２から剥離せず貼り付いたまま搬送される（基板Ｚの剥離位置Ｑが所定の剥離位置Ｙよりも搬送方向の下流側となる）。ここで、基板Ｚは、基板Ｚを搬送するガイドローラ１０４を介して、図示しない巻取りロールにより引っ張られているので、あるタイミングで、基板Ｚがドラム１０２から、瞬時に所定の剥離位置Ｙ（あるいは、その前後）まで引き剥がされる。このときの、基板Ｚのドラム１０２からの剥離に伴って、特に、大きな（高エネルギの）剥離放電が発生する。ここで、基板Ｚがドラム１０２から引き剥がされる位置は、ドラム１０２や基板Ｚの帯電状態や、剥離放電の大きさによって変動する。すなわち、基板Ｚの剥離位置は一定でなく、例えば、図４にＱ’で示す位置に、剥離位置が移動したりと、基板Ｚの剥離位置は、ドラム１０２の回転方向の上下流に移動しており、その結果、基板Ｚのドラム１０２への貼り付きと剥離とが、不規則に繰り返されるような状態となる。このように、基板Ｚのドラム１０２への貼り付きと剥離とを不規則に繰り返し、それに伴って剥離放電が不規則に発生する。
このように、基板の剥離位置が変動すると、剥離放電が発生しやすくなり、また、剥離位置の変動に応じて、剥離放電の発生も不規則になるので、成膜のための放電（プラズマ形成）も、より不安定になり、さらに膜質が低下する。また、剥離放電による基板の損傷も発生しやすくなる。
【０００６】
特に、プラズマＣＶＤ等によって成膜を行なう場合に、基板に高品質な膜を効率よく連続成膜するためには、ドラムに高いバイアス電位を印加して成膜を行なうのが好ましいが、ドラムに高いバイアス電位を印加すると、基板の帯電量が増加し、基板がドラムから剥離する際の、剥離放電の頻度やエネルギがより大きくなってしまい、基板が損傷したり、成膜のためのプラズマ形成が不安定になり成膜した膜の品質が低下する問題がより顕著になる。
【０００７】
これに対して、特許文献１には、成膜後の基板（高分子フィルム）がドラム（円筒状キャン）から離間（剥離）する前に、帯電した基板にイオン銃からの加速したイオンを照射するとともに、ニュートラライザーからの電子を供給することにより、帯電した基板を除電し、基板がドラムから剥離する際の剥離放電を防止することが記載されている。また、装置内にガスを導入し、グロー放電電極を用いてグロー放電処理を行なうことにより、基板を除電することも記載されている。
また、特許文献２には、連続した基板（フレキシブル基体）を、真空槽内に配置した回転ドラムに沿って走行させながら、回転ドラムに接続したＲＦ発生源によってバイアス電位を印加してプラズマを発生させることにより、プラズマＣＶＤによる成膜を行なう際に、走行系室（成膜室以外）の真空度を成膜室よりも高真空度にすることにより、走行系室での放電（異常放電）を抑制することが記載されている。
【先行技術文献】
【特許文献】
【０００８】
【特許文献１】特公平８−９７８２号公報
【特許文献２】特開２０００−２３９８４９号公報
【発明の概要】
【発明が解決しようとする課題】
【０００９】
しかしながら、特許文献１のように、イオナイザ（イオン銃）によって、帯電した基板を除電する場合や、グロー放電電極を用いてグロー放電処理を行なって、帯電した基板を除電する場合は、基板がドラムから剥離する剥離位置を安定化させることは出来ず、やはり、剥離放電が発生してしまう。
特に、膜質や成膜効率の向上のため、ドラムに高いバイアス電位を印加する場合は、基板の帯電量が増加するので、基板とドラムとの静電力が強くなり、基板の剥離位置がより変動しやすくなり、剥離放電が発生しやすくなる。また、基板の帯電量が増加するので、イオナイザやグロー放電処理による除電では、完全に除電するのは困難になり、やはり、剥離放電が発生しやすくなる。従って、剥離放電により、成膜のための放電が不安定になり膜質が低下し、また、基板が損傷してしまう。
【００１０】
また、特許文献２のように、走行系室での異常放電を抑制するために、走行系室の真空度を成膜室よりも高真空度とする場合は、走行系室内で、ドラムと装置の各部位の間で発生するグロー放電は抑制できるものの、帯電した基板がドラムから剥離する際の剥離放電を抑制することはできない。従って、剥離放電により、成膜のための放電が不安定になり膜質が低下し、また、基板が損傷してしまう。
【００１１】
本発明の目的は、前記従来技術の問題点を解消し、長尺な基板をドラムに巻き掛けて長手方向に搬送しつつ、ドラムに高い電力を供給して成膜を行なう場合であっても、基板がドラムから剥離する際の剥離放電の発生を抑制して、これにより、高品質な膜を効率よく連続成膜することができ、かつ、基板の損傷を防止することができる成膜方法を提供することにある。
【課題を解決するための手段】
【００１２】
上記課題を解決するために、本発明は、長尺な基板を円筒状のドラムの周面に巻き掛けて搬送しつつ、成膜室において前記基板の表面に成膜を行なう成膜方法であって、前記ドラムに電力を供給しつつ成膜を行なうと共に、前記基板が前記ドラムから剥離する位置である剥離位置において、前記基板と前記ドラムとの間に気体を吹き付けることを特徴とする成膜方法を提供するものである。
【００１３】
ここで、前記基板を所定の搬送経路で搬送するガイドローラを少なくとも１つ有し、前記剥離位置が、前記ドラムから剥離した直後の前記基板を搬送するガイドローラと前記ドラムとの接線が、前記ドラムと接する点から±１０ｍｍ以内の位置にあることが好ましい。
【００１４】
また、前記剥離位置が、前記成膜室とは異なる室にあり、前記剥離位置を含む室の圧力が前記成膜室の圧力よりも低いことが好ましい。
ここで、前記剥離位置を含む室の圧力が３Ｐａ以下であることが好ましい。
【００１５】
さらに、前記剥離位置を含む局所的な空間であるガス導入領域の圧力が前記剥離位置を含む室の圧力よりも高いことが好ましい。
ここで、前記ガス導入領域の圧力が１〜５０Ｐａであることが好ましい。
【００１６】
さらに、前記ガス導入領域を形成する包囲部材を有することが好ましい。
また、前記包囲部材は、前記基板と前記ドラムの周面とを利用して前記ガス導入領域を形成することが好ましい。
【００１７】
また、前記基板が前記ドラムから剥離する前に前記基板の除電を行なうことが好ましい。
また、前記気体が不活性ガスであることが好ましい。
ここで、前記気体がアルゴンまたは窒素であることが好ましい。
【００１８】
また、前記成膜室を前記ドラムの周面を利用して構成することが好ましい。
また、前記成膜室においてＣＶＤによって前記基板に成膜を行なうことが好ましい。
ここで、前記ＣＶＤがＣＣＰ−ＣＶＤであることが好ましい。
【発明の効果】
【００１９】
本発明によれば、基板がドラムから剥離する剥離位置において、基板とドラムとの間に気体を吹き付けることで、基板の剥離位置を安定化させることができるので、長尺な基板を長手方向に搬送しつつ、ドラムに電力を供給して成膜を行なう場合に、基板がドラムから剥離する際に発生する剥離放電を抑制することができる。そのため、例えば、プラズマＣＶＤなどの成膜を行なう際に、成膜のためのプラズマ形成が不安定になり成膜された膜の品質が低下したり、基板が損傷したりすることを防止し、高品質な膜を効率よく連続成膜することができる。
【図面の簡単な説明】
【００２０】
【図１】本発明の成膜方法を実施する成膜装置の一例を概念的に示す図である。
【図２】（Ａ）は、図１に示す成膜装置の一部を拡大して示す部分斜視図であり、（Ｂ）は、包囲部材の形状を表す斜視図である。
【図３】図１に示す成膜装置の一部を拡大して示す部分拡大図である。
【図４】従来の成膜装置の一例を概念的に示す部分拡大図である。
【発明を実施するための形態】
【００２１】
以下、本発明の成膜方法について、添付の図面に示される好適例を基に、詳細に説明する。
【００２２】
図１に、本発明の成膜方法を実施する成膜装置の一例を概念的に示し、図２（Ａ）に、図１に示す成膜装置の、基板Ｚとドラムとが剥離する位置近傍の斜視図を示し、図３に、図１に示す成膜装置の、基板Ｚとドラムとが剥離する位置近傍を拡大して示す。なお、図３においては、包囲部材７０の図示を省略している。
図１に示す成膜装置１０は、基板Ｚに、プラズマＣＶＤによる膜を成膜することができる装置であって、真空チャンバ１２と、この真空チャンバ１２内に形成される、巻出し室１４と、成膜室１８と、ドラム３０とを有して構成される。
【００２３】
なお、本発明において、基板Ｚには、特に限定はなく、ＰＥＴ（ポリエチレンテレフタレート）フィルムなどの樹脂フィルム、金属フィルム等、ＣＶＤによる成膜が可能な長尺なフィルム状物（シート状物）が、全て利用可能である。
また、樹脂フィルム等を基材として、平坦化層、保護層、密着層、反射層、反射防止層等の各種の機能を発現するための層（膜）を成膜してなるフィルム状物を、基板として用いてもよい。
【００２４】
成膜装置１０においては、長尺な基板Ｚは、巻出し室１４の基板ロール３２から供給され、ドラム３０に巻き掛けられた状態で長手方向に搬送されつつ、成膜室１８において、成膜され、次いで、再度、巻出し室１４において巻取り軸３４に巻き取られる（ロール状に巻回される）。
【００２５】
ドラム３０は、中心線を中心に図中反時計方向に回転する円筒状の部材である。
ドラム３０は、後述する巻出し室１４のガイドローラ４０ａよって所定の経路で案内された基板Ｚを、周面の所定領域に掛け回して、所定位置に保持しつつ長手方向に搬送して、成膜室１８内に搬送して、再度、巻出し室１４のガイドローラ４０ｂに送る。
【００２６】
ここで、ドラム３０は、後述する成膜室１８のシャワー電極５６の対向電極としても作用（すなわち、ドラム３０とシャワー電極５６とで電極対を構成する。）するものであり、バイアス電源２８が接続されている。
ドラム３０にバイアス電位を印加することにより、後に詳述する成膜室１８での成膜の際に、ガス供給手段５０により供給され、シャワー電極５６に供給されるプラズマ励起電力によりプラズマ状態に励起された原料ガスの分子や原子を、ドラム３０（基板Ｚ）の方向に引き寄せることができるので、基板Ｚ上に形成される膜の密度が高くなり、膜質を向上させることができ、また、成膜効率を向上させることができる。
【００２７】
なお、必要に応じて、ドラム３０には、バイアス電源２８のみならず、アース（接地手段）も接続して、バイアス電源２８とドラム３０との接続と、アースとドラム３０との接続とを切り替え可能にしてもよい。
また、ドラム３０は、成膜室１８における、成膜中の基板Ｚの温度調整手段を兼ねてもよい。そのため、ドラム３０は、温度調整手段を内蔵するのが好ましい。ドラム３０の温度調節手段には、特に限定はなく、冷媒等を循環する温度調節手段、ピエゾ素子等を用いる冷却手段等、各種の温度調節手段が、全て利用可能である。
【００２８】
バイアス電源２８は、ドラム３０にバイアス電力を供給する高周波電源である。
なお、バイアス電源２８は、各種の成膜装置で利用されている、バイアスを印加するための高周波電源やパルス電源等の公知の電源が、全て利用可能である。また、ドラム３０に供給するバイアス電力は、高周波電力に限定はされず、直流電力でもよく、交流もしくは直流のパルス電力でもよい。
【００２９】
なお、本発明において、ドラム３０にバイアス電位を印加するための投入電力には、特に限定はない。ここで、電位が高い程、膜質の向上効果および生産性の向上効果が得られる反面、バイアス電位が高い程、後述する基板Ｚがドラムから剥離する際の剥離放電が発生し易くなる。しかしながら、後述するように、本発明によれば、高電位のバイアス電位を印加しても、基板Ｚがドラムから剥離する際の剥離放電を抑制できる。
以上の点を考慮すると、本発明において、膜質向上効果および生産性の向上効果を十分に得られ、かつ、剥離放電抑制という本発明の効果が十分に発現できる等の点で、バイアス電位を印加するための投入電力は、５０Ｗ以上とするのが好ましい。
【００３０】
巻出し室１４は、真空チャンバ１２の内壁面１２ａと、ドラム３０の周面と、内壁面１２ａからドラム３０の周面の近傍まで延在する隔壁３６ａおよび３６ｆとによって構成される。
ここで、隔壁３６ａおよび３６ｆの先端（真空チャンバ１２の内壁面と逆端）は、搬送される基板Ｚに接触しない可能な位置まで、ドラム３０の周面に近接し、巻出し室１４と、成膜室１８とを、略気密に分離する。
【００３１】
このような巻出し室１４は、前述の巻取り軸３４と、除電手段３８と、ガイドローラ４０ａおよび４０ｂと、回転軸４２と、ガス導入手段４４と、真空排気手段４６と、包囲部材７０とを有する。
【００３２】
本発明の成膜装置１０は好ましい態様として、除電手段３８を有している。
除電手段３８は、帯電した基板Ｚを除電するためのものであり、成膜後の基板Ｚがドラム３０から剥離する位置よりも上流（基板Ｚの搬送方向において上流）に、ドラム３０に対面して設けられている。
除電手段３８により、帯電した基板Ｚの除電を行ない、基板Ｚの帯電量を減少させることで、後述する基板Ｚの剥離に伴う、剥離放電の発生を低減することができる。
本発明において、除電手段３８には、特に限定はなく、例えば、特許文献１に記載されるイオナイザ、あるいは、除電バー、除電ブラシ、除電ヒモなど、成膜装置に用いられる公知の除電手段が、各種、利用可能である。
【００３３】
ガイドローラ４０ａおよび４０ｂは、基板Ｚを所定の搬送経路で案内する通常のガイドローラである。また、巻取り軸３４は、成膜済みの基板Ｚを巻き取る、公知の長尺物の巻取り軸である。
【００３４】
図示例において、長尺な基板Ｚをロール状に巻回してなるものである基板ロール３２は、回転軸４２に装着される。また、基板ロール３２が、回転軸４２に装着されると、基板Ｚは、ガイドローラ４０ａ、ドラム３０、および、ガイドローラ４０ｂを経て、巻取り軸３４に至る、所定の経路を通される（挿通される）。
成膜装置１０においては、基板ロール３２からの基板Ｚの送り出しと、巻取り軸３４における成膜済み基板Ｚの巻き取りとを同期して行なって、長尺な基板Ｚを所定の搬送経路で長手方向に搬送しつつ、成膜室１８における成膜を行なう。
【００３５】
ガス導入手段４４は、後述する包囲部材７０に囲まれて配置され、基板Ｚがドラム３０から剥離する剥離位置で、所定のガスをドラム３０と基板Ｚとの間に吹き付けて、基板Ｚが、安定して所定の剥離位置でドラム３０から剥離するようにするためのものである。
この点に関しては、後に詳述する。
【００３６】
ガス導入手段４４としては、ガスを基板Ｚとドラム３０との間に吹き付けることができれば、特に限定はなく、図示しないガス供給手段から供給される所定のガスを、所定の方向に噴出するガスノズル、ガスチューブ等を用いることができる。
また、ガス導入手段４４は、ドラム３０の幅（図１中紙面に垂直な方向の幅）と同等の幅を有し、ドラム３０と基板Ｚとの間全体にガスを吹き付けることができる。
【００３７】
また、ガス導入手段４４が噴出するガスとしては、成膜室１８での成膜に影響しない、窒素ガス、アルゴンガス、ヘリウムガス等の不活性ガスを利用することが好ましい。あるいは、安全性に問題が無ければ、隣接する室（空間）に導入されるガスを利用してもよい。特に、後述するグロー放電を発生させやすい点で、窒素ガスおよびアルゴンガスが好適である。
【００３８】
真空排気手段４６は、巻出し室１４内を所定の真空度に減圧するためのものであり、ガス導入手段４４により、巻出し室１４内にガスを導入しても、巻出し室１４内を、成膜室１８の圧力（成膜圧力）に影響を与えない圧力（真空度）にする。
また、好ましくは、巻出し室１４内を、成膜室１８の圧力（成膜圧力）よりも低い圧力（高真空）になるよう、より好ましくは、成膜室１８の圧力の１／１０以下、または、３Ｐａ以下となるように減圧する。これにより、巻出し室１４内で、ドラム３０からのグロー放電（異常放電）が発生することを防止することができる。巻出し室１４内での、グロー放電を抑制することにより、グロー放電により成膜のためのプラズマ形成が不安定になり成膜される膜の膜質が低下することを防止でき、また、異常放電により、基板Ｚや成膜装置１０が損傷することを防止できる。
【００３９】
本発明において、真空排気手段４６には、特に限定はなく、ターボポンプ、メカニカルブースターポンプ、ロータリーポンプ、ドライポンプなどの真空ポンプ、さらには、クライオコイル等の補助手段、到達真空度や排気量の調整手段等を利用する、真空成膜装置に用いられている公知の（真空）排気手段が、各種、利用可能である。
この点に関しては、後述する他の真空排気手段も、全て、同様である。
【００４０】
本発明の成膜装置１０は好ましい態様として、包囲部材７０を有している。
包囲部材７０は、基板Ｚがドラム３０から剥離する剥離位置を含む局所的な空間、すなわち、ガス導入手段４４が、ドラム３０と基板Ｚとの間に所定のガスを吹き付ける空間（以下、「ガス導入領域」ともいう）を囲い、このガス導入領域と巻出し室１４との圧力を分離するためのものである。
この点に関しては、後に詳述する。
【００４１】
図２に包囲部材の形状を模式的に示す。
図１、図２（Ａ）および（Ｂ）に示すように、包囲部材７０は、ドラム３０と、ドラム３０から剥離した基板Ｚとの間に配置される部材で、背面部７２と縁部７４とを有する。
背面部７２は長方形状の板状部材で、基板Ｚの幅方向（搬送方向と垂直な方向）と長手方向とを一致して、長辺がそれぞれ、ドラム３０の周面および基板Ｚに近接している。また、背面部７２の長手方向の長さは、基板Ｚの幅（搬送方向と垂直な方向の幅）と同程度の長さを有する。
縁部７４は、背面部７２の長手方向の両端部（短辺側）に、背面部７２から垂直に立設した、三角形状の板状部材で、背面部７２とは反対側の頂点（縁部７４の先端）が、基板Ｚの搬送方向の下流側となるように配置されている。縁部７４の基板Ｚ側の辺は、基板Ｚに近接している。また、縁部７４のドラム３０側の辺は、ドラム３０に近接し、ドラム３０に沿うように曲面に形成されている。さらに、縁部７４の先端は、包囲部材７０がドラム３０および基板Ｚに接触しない範囲で、基板Ｚがドラム３０から剥離する剥離位置に近接するように配置されている。
【００４２】
前述のように、背面部７２は、基板Ｚの幅方向と同程度の長さを有するので、その端部に配置される２つの縁部７４は、基板Ｚの両端部付近にそれぞれ位置するように配置される。従って、包囲部材７０は、基板Ｚとドラム３０の周面とで略閉空間を形成する。包囲部材７０と基板Ｚとドラム３０の周面とで形成される空間には、ガス導入手段４４が配置され、この空間にガスが導入される。すなわち、この空間が、ガス導入領域である。
【００４３】
本発明において、包囲部材７０の形状は、ガス導入領域と巻出し室１４との圧力を分離することができれば、図示例に限定はされず、平面や曲面を組み合わせた種々の形状としてよい。
また、包囲部材７０は、基板Ｚとドラム３０の周面とで空間を形成してガス導入領域としたが、本発明は、これに限定はされず、ドラムに対面する壁部を有することで包囲部材と基板Ｚのみで空間を形成してガス導入領域としてもよいし、基板Ｚに対面する壁部を有することで包囲部材とドラムの周面のみで空間を形成してガス導入領域としてもよいし、包囲部材のみでガス導入領域を形成してもよい。
また、包囲部材７０は、長辺の長さが基板Ｚの幅と同程度の長さを有する背面部７２の両端部に、縁部７４を有する構成としたが、本発明は、これに限定はされず、背面部の長辺が基板Ｚの幅よりも長く、縁部が、基板Ｚの両端部に対応する位置で、背面部から立設する形状であってもよい。あるいはさらに、背面部に立設する縁部の位置を調整できるようにして、基板Ｚの幅に合わせて２つの縁部の間隔を調整可能にしてもよい。
【００４４】
また、包囲部材７０の形成材料には、特に限定はなく、金属、プラスチック等種々の材料を用いることができる。
あるいは、包囲部材７０をガス導入手段４４と一体的に設けてもよい。
【００４５】
基板Ｚの搬送方向において、巻出し室１４の下流には、成膜室１８が配置される。
成膜室１８は、内壁面１２ａと、ドラム３０の周面と、内壁面１２ａからドラム３０の周面の近傍まで延在する隔壁３６ａおよび３６ｆとによって構成される。
成膜装置１０において、成膜室１８は、一例として、ＣＣＰ（Capacitively Coupled Plasma  容量結合型プラズマ）−ＣＶＤによって、基板Ｚの表面に成膜を行なうものであり、シャワー電極５６と、原料ガス供給手段５８と、高周波電源６０と、真空排気手段６２とを有する。
【００４６】
シャワー電極５６は、ＣＣＰ−ＣＶＤに利用される、公知のシャワー電極である。
図示例において、シャワー電極５６は、一例として、中空の略直方体状であり、１つの最大面をドラム３０の周面に対面して配置される。また、シャワー電極５６のドラム３０との対向面には、多数の貫通穴が全面的に成膜される。なお、好ましくは、シャワー電極５６のドラム３０との対向面は、ドラム３０の周面に沿う様に湾曲してもよい。
【００４７】
なお、図示例において、成膜室１８には、シャワー電極（ＣＣＰ−ＣＶＤによる成膜手段）が、１個、配置されているが、本発明は、これに限定はされず、基板Ｚの搬送方向に、複数のシャワー電極を配列してもよい。この点に関しては、ＣＣＰ−ＣＶＤ以外のプラズマＣＶＤを利用する際も同様であり、例えば、ＩＣＰ−ＣＶＤによって無機層を成膜する場合には、誘導電界（誘導磁場）を成膜するためコイルを、基板Ｚの搬送方向に、複数、配置してもよい。
また、本発明は、シャワー電極５６を用いるのにも限定はされず、通常の板状の電極と、原料ガスの供給ノズルとを用いるものであってもよい。
【００４８】
原料ガス供給手段５８は、プラズマＣＶＤ装置等の真空成膜装置に用いられる公知のガス供給手段であり、シャワー電極５６の内部に、原料ガスを供給する。
前述のように、シャワー電極５６のドラム３０との対向面には、多数の貫通穴が供給されている。従って、シャワー電極５６に供給された原料ガスは、この貫通穴から、シャワー電極５６とドラム３０との間に導入される。
【００４９】
高周波電源６０は、シャワー電極５６に、プラズマ励起電力を供給する電源である。高周波電源６０も、各種のプラズマＣＶＤ装置で利用されている、公知の高周波電源が、全て利用可能である。
さらに、真空排気手段６２は、プラズマＣＶＤによるガスバリア膜の成膜のために、成膜室１８内を排気して、所定の成膜圧力に保つものであり、前述のように、真空成膜装置に利用されている、公知の真空排気手段である。
【００５０】
なお、本発明において、ＣＶＤ成膜室における成膜方法は、図示例のＣＣＰ−ＣＶＤに限定はされず、ＩＣＰ（Inductively Coupled Plasma  誘導結合型プラズマ）−ＣＶＤやマイクロ波ＣＶＤなどの他のプラズマＣＶＤ、Ｃａｔ(Catalytic  触媒)−ＣＶＤ、熱ＣＶＤ等、公知のＣＶＤが、全て利用可能である。
また、本発明の成膜装置において、ＣＶＤ成膜室が成膜する膜にも、特に限定はなく、ＣＶＤによって成膜可能なものが、全て、利用可能であるが、特に、酸化シリコン、酸化アルミニウム、窒化シリコン等のガスバリア膜が好ましく例示される。
【００５１】
ここで、成膜装置１０においては、成膜室１８での成膜の際に、プラズマを生成（放電）して、成膜を行なうため、成膜された基板Ｚは、帯電する。
また、前述のとおり、成膜装置１０においては、バイアス電源２８からドラム３０にバイアス電位を印加することにより、膜の密度を向上させ、高品質な膜を形成でき、また、成膜レートを上昇させ、成膜効率を向上させる。
【００５２】
前述のとおり、膜質や成膜効率の向上を図るために、ドラムに高いバイアス電位を印加（高い電力を供給）すると、基板Ｚの帯電量が増加し、静電力によりドラムに貼り付いてしまう。
従来の成膜装置では、この帯電した基板Ｚがドラムから剥離する際には、基板Ｚとドラムとの間で剥離放電（火花放電）が発生してしまう。この剥離放電は、成膜領域（放電が必要な領域）における放電、すなわち、プラズマの生成を不安定にしてしまい、その結果、成膜する膜質の低下を生じる。さらに、ドラムからの放電によって基板Ｚが損傷する場合もある。
【００５３】
また、前述のとおり、基板Ｚが帯電し、静電力によりドラムに貼り付くと、基板Ｚがドラムから剥離する剥離位置が安定せず、ドラムの周方向に変動する。すなわち、静電力により、基板Ｚがドラムに貼り付いているため、図４に示すように、基板Ｚの、所定の搬送経路における、所定の剥離位置Ｙを大きく超えた位置（下流の位置）でも、基板Ｚがドラム１０２から剥離せずに貼り付いたまま搬送される。つまり、基板Ｚの実際の剥離位置Ｑが所定の剥離位置Ｙよりも下流となる。ここで、基板Ｚは、ガイドローラ１０４を介して、巻取りロールにより引っ張られているので、あるタイミングで、基板Ｚがドラム１０２から、瞬時に所定の剥離位置Ｙ（あるいは、その前後）まで引き剥がされる。このときの、基板Ｚのドラム１０２からの剥離に伴って、特に、高エネルギの剥離放電が発生する。ここで、基板Ｚがドラム１０２から引き剥がされる位置は、ドラム１０２や基板Ｚの帯電状態や、剥離放電の大きさによって変動する。すなわち、基板Ｚの剥離位置は一定でなく、例えば、図４にＱ’で示す位置に剥離位置が移動したりと、基板Ｚの剥離位置は、ドラム１０２の回転方向の上下流に移動しており、その結果、基板Ｚのドラム１０２への貼り付きと剥離とが、不規則に繰り返されるような状態となる。このように、基板Ｚのドラムへの貼り付きと剥離とを不規則に繰り返し、それに伴って剥離放電が不規則に発生する。
このように、基板の剥離位置が変動すると、剥離放電が発生しやすくなり、また、剥離位置の変動に応じて、剥離放電の発生も不規則になるので、成膜のための放電（プラズマ形成）も、より不安定になり、さらに膜質が低下する。また、剥離放電による基板の損傷も発生しやすくなる。
【００５４】
これに対して、本発明の成膜方法においては、前述のとおり、ガス導入手段４４により、基板Ｚがドラム３０から剥離する剥離位置Ｐで、所定のガスをドラム３０と基板Ｚとの間に吹き付けることにより、図３に示すように、基板Ｚが所定の剥離位置Ｙの近傍で安定して、ドラム３０から剥離するようにしているので、剥離位置が安定しないことに起因する剥離放電を防止することができる。これにより、高品質な膜を効率よく連続成膜することができ、かつ、基板の損傷を防止することができる。
【００５５】
なお、所定の剥離位置Ｙとは、所定の搬送経路で搬送された際の、基板Ｚとドラムとが離間する位置である。すなわち、基板Ｚが搬送される方向に対応した、ドラム３０とガイドローラ４０ｂとの接線が、ドラム３０と接する点が、所定の剥離位置Ｙである。なお、図１においては、所定の剥離位置Ｙは、剥離位置Ｐと同じ位置である。
【００５６】
また、ガス導入手段４４により、基板Ｚとドラム３０との剥離位置Ｐにガスを吹き付けることで、基板Ｚとドラム３０とを機械的に剥離させて、剥離位置Ｐを安定させ、剥離放電を防止する効果のみならず、基板Ｚとドラム３０との剥離位置Ｐ近傍の局所的な空間（ガス導入領域）の圧力を局所的に高くして、ドラム３０からのグロー放電を発生させ、帯電した基板Ｚを除電する効果もある。
【００５７】
前述のとおり、巻出し室１４内は、好ましい態様として、成膜室１８の圧力よりも低い圧力となるように減圧されており、これにより、巻出し室１４内で、ドラム３０からのグロー放電（異常放電）が発生することを防止している。
しかしながら、特許文献１にも記載されるように、グロー放電には、帯電した基板Ｚを除電する効果がある。そのため、グロー放電の発生を防止すると、帯電した基板Ｚが除電されず、基板Ｚがドラムから剥離する際の、剥離放電が発生しやすくなり、また、剥離放電のエネルギも大きなものとなる。
【００５８】
これに対して、本発明の成膜装置においては、基板Ｚとドラム３０との剥離位置Ｐにガスを導入するので、剥離位置Ｐの近傍の局所的な空間（ガス導入領域）の圧力が局所的に高くなる。そのため、剥離位置Ｐの近傍の空間で、ドラム３０からのグロー放電が発生する。これにより、帯電した基板Ｚは除電されるので、基板Ｚとドラム３０との剥離に伴う剥離放電の発生を低減することができ、また、発生する剥離放電のエネルギを小さくすることができる。
【００５９】
また、前述のとおり、本発明においては、好ましい態様として、ドラム３０とドラム３０から剥離した基板Ｚとの間に包囲部材７０を設け、ガス導入領域と巻出し室１４内の他の空間との圧力を分離している。従って、ガス導入手段４４がドラム３０と基板Ｚとの間に所定のガスを吹き付けた際に、ガス導入領域の圧力が高くなっても、巻出し室１４内の他の領域は、低い圧力を維持することができ、巻出し室１４内の他の領域でのドラム３０からのグロー放電の発生を抑制することができる。
そのため、巻出し室１４内でのグロー放電は、ガス導入領域でのみ発生し、グロー放電の状態（発生位置、発生エネルギ等）は安定する。従って、このグロー放電によって、成膜のためのプラズマ形成が不安定になることはなく、成膜される膜の膜質にも影響はない。
【００６０】
ここで、前述のとおり、グロー放電の発生によっても基板Ｚが損傷するおそれがある。しかしながら、剥離放電（火花放電）のエネルギは、グロー放電のエネルギに比べて非常に大きい。そのため、剥離放電による基板Ｚの損傷は、グロー放電による基板Ｚの損傷に比べて、非常に大きくなる。従って、ガス導入手段４４により、基板Ｚとドラム３０との所定の剥離位置にガスを吹き付けることで、基板Ｚとドラム３０との剥離位置Ｐ近傍の局所的な空間（ガス導入領域）の圧力を局所的に高くすることにより、剥離位置Ｐ近傍で、ドラム３０からのグロー放電が発生するので、帯電した基板Ｚが除電され、基板Ｚがドラム３０から剥離する際に、剥離放電が発生することを抑制できる。これにより、放電による基板Ｚの損傷を低減できる。
【００６１】
ここで、基板Ｚとドラム３０との実際の剥離位置Ｐは、所定の剥離位置Ｙの±１０ｍｍ以内の位置となるように、ガス導入手段４４が吹き付けるガスのガス量およびガス圧を調整して、基板Ｚとドラム３０とを剥離させることが好ましい。剥離位置Ｐを、この範囲とすることで、剥離位置Ｐが安定し、剥離放電の発生を抑制できる。
【００６２】
また、ガス導入手段４４が、噴出するガスのガス量およびガス圧には、特に、限定はなく、基板Ｚの弾性等の機械的性質や、基板Ｚの搬送速度などによって、基板Ｚを、所定の剥離位置Ｙでドラム３０から剥離させることができるガス量およびガス圧を適宜、決定すればよい。
【００６３】
本発明において、剥離位置Ｐ近傍の局所的な空間（ガス導入領域）の圧力には、特に限定はないが、好ましくは、グロー放電が発生しやすい圧力、すなわち、１〜５０Ｐａとすればよい。
また、ガス導入領域の圧力を制御するための真空排気手段を設けてもよい。真空排気手段を設けることにより、ガス導入領域の圧力をグロー放電が発生しやすい好適な圧力に維持することができる。真空排気手段としては、真空排気手段４６、６２と同様に、公知の真空排気手段を用いることができる。
【００６４】
また、図示例の成膜装置１０においては、基板Ｚの剥離位置Ｐおよびガス導入手段４４を、成膜室１８とは略気密に分離された巻出し室１４に配置しているので、ガス導入手段４４によって導入されるガスが成膜室１８の圧力（成膜圧力）に影響を与え、膜質や成膜効率が低下することを防止することができる。
【００６５】
以下、成膜装置１０の作用を説明する。
前述のように、回転軸４２に基板ロール３２が装填されると、基板ロール３２から基板Ｚが引き出され、ガイドローラ４０ａ、ドラム３０、およびガイドローラ４０ｂを経て、巻取り軸３４に至る所定の搬送経路を挿通される。
【００６６】
基板Ｚが挿通されたら、真空チャンバ１２を閉塞して、真空排気手段４６および６２を駆動して、各室の排気を開始する。
巻出し室１４、および、成膜室１８が、所定の真空度以下まで排気されたら、次いで、原料ガス供給手段５８を駆動して、成膜室１８に原料ガスを供給する。また、ガス導入手段４４を駆動して、巻出し室１４内の基板Ｚの剥離位置Ｐにガスを導入する。
ここで、巻出し室１４は、好ましくは、成膜室１８よりも低圧力で、成膜室１８の圧力の１／１０以下、または、３Ｐａ以下である。
【００６７】
全ての室の圧力が所定圧力で安定したら、ドラム３０等の回転を開始して、基板Ｚの搬送を開始し、さらに、バイアス電源２８と高周波電源６０とを駆動して、基板Ｚを長手方向に搬送しつつ、成膜室１８における基板Ｚへの成膜を開始する。
ここで、前述のように、本発明においては、ガス導入手段４４により、基板Ｚとドラム３０との剥離位置Ｐにおいて、所定のガスを基板Ｚとドラム３０との間に吹き付けて、基板Ｚが、安定して所定の剥離位置Ｙでドラム３０から剥離するようにしているので、ドラム３０にバイアス電位を印加して、基板Ｚが帯電した場合であっても、基板Ｚをドラム３０から剥離させる際に、剥離放電が発生することを防止できる。これにより、剥離放電により、膜質が低下することを防止し、高品質な膜を効率よく連続成膜することができ、かつ、基板の損傷を防止することができる。
【００６８】
また、ガス導入手段４４により、基板Ｚとドラム３０との所定の剥離位置にガスを吹き付けることで、包囲部材７０に囲まれた、剥離位置Ｐの近傍の局所的な空間（ガス導入領域）の圧力が局所的に高くなるので、ガス導入領域で、ドラム３０からのグロー放電が発生し、帯電した基板Ｚは除電され、基板Ｚが剥離する際の、剥離放電の発生を低減することができ、また、剥離放電のエネルギを小さくすることができる。
【００６９】
ここで、図示例では、ＣＶＤ成膜室と、基板Ｚの剥離位置Ｐを含む室を別室とし、巻出し室に剥離位置Ｐが含まれる構成としたが、本発明の成膜方法を利用する成膜装置は、これに限定はされず、基板Ｚの剥離位置Ｐおよびガス導入手段がＣＶＤ成膜室に含まれる構成としてもよい。
【００７０】
また、図示例では、ＣＶＤ成膜室と、基板Ｚの剥離位置Ｐおよびガス導入手段を含む室である巻出し室とが隣接する構成としたが、本発明の成膜方法を実施する成膜装置は、これに限定はされず、ＣＶＤ成膜室と巻出し室との間に差圧室を設ける構成としてもよい。差圧室は、ＣＶＤ成膜室の上流および下流のいずれか一方に設けても良いし、両方に設けてもよい。
差圧室を設けることにより、ガス導入手段によるガスの導入および巻出し室の圧力が、成膜室の圧力に影響を与えることをより好適に防止でき、また、成膜室のガスが巻出し室に進入して巻出し室内に成膜物が堆積することを防止できる。
なお、差圧室の圧力には、特に限定はなく、成膜室と巻出し室との間でのガスの混入を防止できればよいが、差圧室内への成膜室のガスの混入を防止できる点で、差圧室の圧力を成膜室よりも高い圧力にすることが好ましい。
【００７１】
また、図示例では、１つのＣＶＤ成膜室を有する構成としたが、これにも限定はされず、２つ以上のＣＶＤ成膜室を有してもよい。
また、複数のＣＶＤ成膜室を有する場合には、ＣＶＤ成膜室とＣＶＤ成膜室との間にも差圧室を設けるのが好ましく、この差圧室も、先と同様に、隣接するＣＶＤ成膜室より高い圧力とすることがより好ましい。
【００７２】
また、基板ロールから基板Ｚを送り出す供給室と、成膜済みの基板Ｚを巻き取る巻取り室とが、別室である構成であってもよい。
【００７３】
また、図示例の成膜装置１０においては、基板Ｚの剥離位置Ｐおよびガス導入手段が巻出し室に配置される構成としたが、本発明は、これにも限定はされず、回転軸および巻取り軸と、剥離位置Ｐおよびガス導入手段とが別室に配置される構成であってもよい。
【００７４】
また、以上の例では、シャワー電極とドラムとで電極対を構成し、シャワー電極にプラズマ励起電力を、ドラムにバイアス電力を、それぞれ供給するものであったが、本発明は、これに限定はされず、ドラムにプラズマ励起電力を供給することで、ＩＣＰ−ＣＶＤ法による成膜を行なうものであってもよい。
【００７５】
また、本発明において、成膜方法はプラズマＣＶＤに限定はされず、スパッタリング等、各種の成膜方法が利用可能である。
すなわち、本発明は、長尺な基板をドラムに掛け回して搬送して、ドラムに電力を供給しつつ、ドラムの周面に支持された基板に成膜を行なうものであれば、各種の成膜方法や成膜装置が、全て、利用可能である。
なお、特に、プラズマＣＶＤは、成膜の際に、プラズマを形成（放電）して成膜を行なうため、基板Ｚが帯電しやすく、また、膜質や成膜効率向上のため、ドラムにバイアス電位を印加するため、剥離放電を抑制できる本発明をより好適に利用できる。
【００７６】
以上、本発明の成膜装置について詳細に説明したが、本発明は、上述の例に限定はされず、本発明の要旨を逸脱しない範囲において、各種の改良や変更を行なってもよいのは、もちろんのことである。
【実施例】
【００７７】
以下、本発明の具体的実施例を示すことにより、本発明を、より詳細に説明する。
［実施例１］
図１に示す成膜装置１０を用いて、基板Ｚに、ガスバリア膜を成膜した。
基板Ｚは、ＰＥＮフィルム（帝人社製  テオネックス  １００μｍ厚）を用いた。
また、原料ガスとしては、シランガス（ＳｉＨ４）（流量１００ｓｃｃｍ）、アンモニアガス（ＮＨ３）（流量１００ｓｃｃｍ）、および、窒素ガス（Ｎ２）（流量５００ｓｃｃｍ）を用いた。
また、成膜室１８の成膜圧力は５０Ｐａとした。
また、巻出し室１４の圧力は０．５Ｐａとした。
また、ガス導入手段４４が噴出するガスの種類は、アルゴンガスとし、基板Ｚの剥離位置Ｐが、所定の剥離位置Ｙの±３ｍｍ以内となるように、ガス量およびガス圧を調整した。
また、除電手段３８として、ベキニット社製  ベキスタット（除電ヒモ）を用いた。
また、ドラム３０として、材質ＳＵＳで、直径１５００ｍｍのドラムを用いた。
さらに、シャワー電極５６に接続される高周波電源６０として、周波数１３．５６ＭＨｚの高周波電源を用い、シャワー電極５６に供給したプラズマ励起電力は１ｋＷとした。
また、ドラム３０に接続されるバイアス電源２８として、周波数４００ｋＨｚの電源を用い、ドラム３０に供給したバイアス電力は、５００Ｗとした。
また、成膜する機能膜の膜厚は１００ｎｍとした。
【００７８】
このような条件の下、成膜装置１０において、３００ｍの基板Ｚにガスバリア膜の成膜を行なった。成膜中に、巻出し室１４の内部を目視確認したところ、成膜開始から３００ｍの成膜終了まで、巻出し室１４（剥離位置Ｐ）における剥離放電は、確認できなかった（後述する評価「◎」）。
また、成膜終了後、成膜された基板Ｚを目視確認したところ、基板Ｚおよび膜の損傷は、全く認められなかった（後述する評価「◎」）。
【００７９】
［実施例２］
ガス導入手段４４により噴出するガスのガス量およびガス圧を調整して、基板Ｚの剥離位置Ｐが、所定の剥離位置Ｙの±１０ｍｍ以内となるようにした以外は、実施例１と全く同様にして、３００ｍの基板Ｚにガスバリア膜の成膜を行なった。成膜中に、巻出し室１４の内部を目視確認したところ、巻出し室１４（剥離位置Ｐ）における剥離放電は、３回以内の僅かな剥離放電が確認された（後述する評価「○」）。
また、成膜終了後、成膜された基板Ｚを目視確認したところ、基板Ｚおよび膜の損傷は、全く認められなかった（後述する評価「◎」）。
【００８０】
［実施例３］
ガス導入手段４４により噴出するガスの種類を窒素ガスとした以外は、実施例２と全く同様にして、ガスバリア膜の成膜を行なった。成膜中に、巻出し室１４の内部を目視確認したところ、巻出し室１４（剥離位置Ｐ）における剥離放電は、３回未満の僅かな剥離放電が確認された（後述する評価「○」）。
また、成膜終了後、成膜された基板Ｚを目視確認したところ、基板Ｚおよび膜の損傷は、全く認められなかった（後述する評価「◎」）。
【００８１】
［実施例４］
除電手段３８を有さない構成とした以外は、実施例２と全く同様にして、ガスバリア膜の成膜を行なった。成膜中に、巻出し室１４の内部を目視確認したところ、巻出し室１４（剥離位置Ｐ）における剥離放電は、１０回未満の僅かな剥離放電が確認された。（後述する評価「△」）。
また、成膜終了後、成膜された基板Ｚを目視確認したところ、剥離放電が発生した箇所に対応し、基板Ｚの成膜面とは逆面に損傷が認められた。また、膜（成膜面側）の損傷は認められなかった（後述する評価「△」）。
【００８２】
［実施例５］
ガス導入手段４４により噴出するガスの種類を酸素とした以外は、実施例２と全く同様にして、ガスバリア膜の成膜を行なった。成膜中に、巻出し室１４の内部を目視確認したところ、巻出し室１４（剥離位置Ｐ）における剥離放電は、３回未満の僅かな剥離放電が確認された。（後述する評価「○」）。
また、成膜終了後、成膜された基板Ｚを目視確認したところ、剥離放電が発生した箇所に対応し、基板Ｚの成膜面とは逆面に損傷が認められた。また、膜（成膜面側）の損傷は認められなかった（後述する評価「△」）。
【００８３】
［比較例１］
ガス導入手段および包囲部材を有さない構成とし、そのため、基板Ｚの剥離位置Ｐが所定の剥離位置Ｙの±５０ｍｍ以内となった以外は、実施例１と全く同様にして、３００ｍの基板Ｚにガスバリア膜の成膜を行なった。成膜中に、巻出し室の内部を目視確認したところ、巻出し室（剥離位置）における剥離放電は、１０回以上確認された（後述する評価「×」）。
また、成膜終了後、成膜された基板Ｚを目視確認したところ、成膜面側（膜）とその裏面側の基板Ｚの両方にダメージが確認された（後述する評価「×」）。
【００８４】
巻出し室内（剥離位置）の剥離放電については、
巻出し室内での剥離放電が、全く、認められなかったものを◎；
巻出し室内での剥離放電が、３回未満のものを○；
巻出し室内での剥離放電が、３回以上１０回未満のものを△；
巻出し室内での剥離放電が、１０回以上のものを×；  と評価した。
【００８５】
また、成膜された基板および膜の損傷（膜ダメージ）については、
基板および膜の損傷が、全く、認められなかったものを◎；
膜の損傷は無いものの、基板の成膜面とは逆面に損傷が認められるものを△；
膜の損傷が認められるものを×；  と評価した。
剥離放電の有無、ならびに、基板および膜の損傷ともに、△の評価であれば実用上、問題はない。
結果を、下記表１に示す。
【００８６】
【表１】
2011111628.tif 000003
【００８７】
上記表１に示されるように、基板Ｚがドラムから剥離する所定の剥離位置において、基板Ｚとドラムとの間に気体を吹き付けることにより、基板Ｚをドラムから剥離させるという本発明の実施例である実施例１〜５は、いずれも、基板Ｚの剥離に伴う剥離放電が少なく、従って、剥離放電による基板および膜の損傷も少なく、また、膜質も均一なものが得られた。
特に、導入ガスとしてアルゴンガスを用い、基板Ｚとドラムとの剥離位置Ｐを所定の剥離位置Ｙの±３ｍｍ以内とし、除電手段を用いる実施例１は、基板Ｚの剥離に伴う剥離放電がほとんど無くより好適であることがわかる。
また、ガスの種類が異なるのみで、他の条件は同じである実施例２、３および５を比較すると、不活性ガスであるアルゴン、窒素を用いた実施例２、３は、反応性ガスである酸素を用いた実施例５に比べて、膜ダメージが少なく、不活性ガスを用いることがより好ましいことがわかる。
【００８８】
これに対し、ガス導入手段を用いない、比較例１は、基板Ｚとドラムとの剥離位置が所定の剥離位置Ｙの±５０ｍｍと安定せず、それにより基板Ｚの剥離に伴う剥離放電が頻繁に発生し、従って、剥離放電による基板および膜の損傷が発生し、また、膜質も不均一なものとなった。
以上の結果より、本発明の効果は、明らかである。
【産業上の利用可能性】
【００８９】
本発明によれば、膜質や成膜効率を大幅に向上できるので、ガスバリアフィルムの製造等に好適に利用可能である。
【符号の説明】
【００９０】
１０、１００  成膜装置
１２    真空チャンバ
１２ａ  内壁面
１４    巻出し室
１８    成膜室
２８    バイアス電源
３０、１０２  ドラム
３２    基板ロール
３４    巻取り軸
３６    隔壁
３８    除電手段
４０、１０４  ガイドローラ
４２    回転軸
４４    ガス導入手段
４６、６２  真空排気手段
５６    シャワー電極
５８    原料ガス供給手段
６０    高周波電源
７０    包囲部材
７２    背面部
７４    縁部
Ｚ    基板
【図１】
2011111628.tif 000004
【図２】
2011111628.tif 000005
【図３】
2011111628.tif 000006
【図４】
2011111628.tif 000007